Brevet FR2998784A1 — publié le 20140606

Composition cosmétique photoréticulable à haute brillance La présente invention concerne une composition cosmétique photoréticulable, en particulier pour le maquillage et/ou le soin des ongles et/ou des faux-ongles. Plus particulièrement, la présente invention concerne une composition cosmétique photoréticulable, utilisable aussi bien à titre de vernis à ongles coloré qu'a titre de composition de finition transparente. La présente invention concerne également un procédé de maquillage et/ou de soin des ongles et/ou des faux-ongles utilisant ladite composition. Les compositions de vernis à ongles peuvent être employées comme base pour vernis (aussi appelée base-coat selon la terminologie anglo-saxonne), comme produit de maquillage des ongles, ou comme composition de finition (aussi appelée top-coat selon la terminologie anglo-saxonne) à appliquer sur le produit de maquillage des ongles, ou bien encore comme produit de soin cosmétique des ongles. Ces compositions peuvent s'appliquer aussi bien sur des ongles naturels que sur des faux-ongles. On connaît dans le domaine des vernis à ongles des compositions cosmétiques liquides, qui sont utilisées en déposant d'abord un revêtement sur l'ongle, puis en soumettant ledit revêtement à l'action d'un rayonnement lumineux, qui provoque au sein dudit revêtement des réactions de polymérisation et/ou de réticulation in situ aboutissant à des réseaux polymériques le plus souvent réticulés. De telles compositions photoréticulables, communément appelées « gels UV » et généralement à base de composés réticulables de type monomère (méth)acrylate, permettent d'obtenir une bonne tenue du revêtement déposé sur l'ongle, et sont décrites par exemple dans CA 1 306 954, US 5 456 905, US 7 375 144 et FR 2 823 105. Cependant, un inconvénient des compositions photoréticulables disponibles réside dans la toxicité des monomères (méth)acrylates utilisés. En effet, ces molécules hautement réactives et de faible poids moléculaire diffusent facilement dans les substrats sous-jacents et adjacents où elles réagissent avec les molécules biologiques. Il a donc été mis au point des compositions photoréticulables sensiblement exemptes de monomères (méth)acrylates sensibilisants. Néanmoins, ces compositions alternatives présentent des problèmes de performances concernant notamment la qualité, la brillance et la tenue du maquillage dans le temps. La présente invention vise à proposer une nouvelle composition photoréticulable sensiblement exempte de monomères (méth)acrylates, mais qui ne présente pas les inconvénients des compositions alternatives susmentionnées. En particulier, la présente invention vise à proposer une composition photoréticulable sensiblement exempte de monomères (méth)acrylates qui présente une bonne tenue et une brillance améliorée par rapport aux compositions photoréticulables sensiblement exemptes de monomères (méth)acrylates actuellement disponibles. La présente invention vise à proposer une composition photoréticulable sensiblement exempte de monomères (méth)acrylates qui soit facile à utiliser. La présente invention concerne une composition cosmétique photoréticulable, comprenant dans un milieu physiologiquement acceptable : - au moins un composé photoréticulable P1 uréthane (méth)acrylate comprenant au moins un motif : H H 0 0 N 0 - au moins un composé photoréticulable P2 uréthane (méth)acrylate, comprenant au moins une chaîne polyéthylène glycol, - de préférence au moins un polymère filmogène P3, et - au moins un photoamorceur, dans laquelle la proportion en monomères (méth)acrylate est inférieure ou égale à 10% en poids par rapport au poids total de ladite composition. Les compositions cosmétiques selon l'invention comprennent un milieu physiologiquement acceptable. Par "milieu physiologiquement acceptable", on entend désigner un milieu convenant particulièrement à l'application d'une composition de l'invention sur les matières kératiniques. Le milieu physiologiquement acceptable est généralement adapté à la nature du support sur lequel doit être appliquée la composition, ainsi qu'a l'aspect sous lequel la composition doit être conditionnée. On entend par « monomère (méth)acrylate » un composé comportant une seule fonction (méth)acrylate de formule H2C=C(R)-C(0)-0-, avec R = H ou CH3. La composition photoréticulable de l'invention est sensiblement exempte de monomères (méth)acrylates, c'est-à-dire qu'elle comprend une proportion réduite de monomères (méth)acrylates : moins de 10% en poids par rapport au poids total de ladite composition. De préférence, cette proportion en poids est inférieure ou égale à 5%, préférentiellement inférieure ou égale à 1%. Avantageusement, la composition de l'invention est totalement exempte de monomère (méth)acrylate. On entend par « composé photoréticulable », un composé organique apte à réticuler sous l'action d'un rayonnement lumineux, aboutissant à un réseau polymérique réticulé. De préférence, le polymère filmogène P3 est un composé non-photoréticulable. Par « composé non-photoréticulable », on entend un composé inerte à toute exposition lumineuse, c'est-à-dire qui ne polymérise et/ou ne réticule pas, au contraire des composés photoréticulables P1 et P2. En particulier, le polymère filmogène P3 est généralement exempt de double liaison éthylénique, tels que des groupes (méth)acrylates. De manière surprenante, les inventeurs ont observé qu'une composition photoréticulable selon l'invention comprenant la combinaison des composés photoréticulables P1 et P2, permet d'obtenir un revêtement réticulé, constitué de ladite composition photoréticulable, présentant une brillance améliorée par rapport aux compositions photoréticulables sensiblement exemptes de monomères (méth)acrylates actuellement disponibles, sans pour autant présenter une tenue et une rigidité inférieure. Les inventeurs ont observé que le composé photoréticulable Pi, une fois réticulé, permet d'augmenter la rigidité dudit revêtement. Composé de type uréthane (méth)acrylate Par « composé uréthane (méth)acrylate », on entend tout composé comportant au moins une fonction uréthane -0-C(0)-NH-, aussi appelée carbamate, et au moins une fonction (méth)acrylate de formule H2C=C(R)-C(0)-0-, avec R = H ou CH3. La fonction « uréthane » est aussi appelée fonction « carbamate ». Le composé uréthane (méth)acrylate peut être choisi dans le groupe constitué des composés uréthane poly(méth)acrylates, notamment dans le groupe constitué des composés uréthane di(méth)acrylates, et plus particulièrement dans le groupe constitué des composés uréthane diméthacrylates. Au sens de la présente invention, le terme « composé poly(méth)acrylate » désigne un composé (méth)acrylate comportant plusieurs fonctions (méth)acrylates. Ainsi, le terme « composé poly(méth)acrylate » peut désigner un composé comportant au moins deux fonctions méthacrylates, ou au moins deux fonctions acrylates, ou encore au moins une fonction méthacrylate et au moins une fonction acrylate. A titre de composé uréthane (méth)acrylate, on peut notamment citer les composés uréthane diméthacrylate. On entend par « composé uréthane diméthacrylate » tout composé comportant au moins une fonction uréthane -0-C(0)-NH-, et deux fonctions méthacrylates de formule H2C=C(CH3)-C(0)-0-. Composé photoréticulable PI La composition de l'invention comprend au moins un premier composé photoréticulable, appelé Pi, qui est un composé uréthane (méth)acrylate et qui comprend au moins un motif : H 0 0 N N* H 0 Le composé photoréticulable PI répond de préférence à la formule générale : o ,R N 0 " H 0 où R, et R' sont des groupes identiques ou différents, représentant chacun un groupe alkyle en C1-C6 substitué par un ou plusieurs groupes (méth)acrylates, ou un groupe polyuréthane, comprenant de 2 à 20 motifs uréthanes, ledit groupe polyuréthane étant substitué par un ou plusieurs groupes (méth)acrylates. On entend par « groupe polyuréthane » un groupe issu de la polymérisation d'un mélange de monomères comprenant des fonctions isocyanate et de monomères comprenant des fonctions alcool. 30 Selon une variante, le composé photoréticulable P1 répond à la formule (I) : R1 (I) N 0 H 0R3 R40 H 0 0 dans laquelle : - j est un entier compris de 1 à 10, de préférence égal à 2, - R1 et R2, identiques ou différents, représentent un atome d'hydrogène ou un groupe méthyle, - R3 et R4, identiques ou différents, représentent un atome d'hydrogène ou une chaine alkyle en Ci-Cc, de préférence un atome d'hydrogène ou un groupe méthyle, et - -A- représente un radical divalent alkylène en Ci-Cc, linéaire ou ramifié, ou un groupe divalent polyuréthane, comprenant de 2 à 20 motifs uréthanes. De préférence, R1 et R2 sont des groupes méthyle. Selon une autre variante, le composé photoréticulable P1 répond à la formule (II) : OR' 0 OCI-13 °I) N 0 H CH3 H OR' R.2 0 dans laquelle : - i est un entier compris de 1 à 6, de préférence égal à 2, - j est un entier compris de 1 à 6, de préférence égal à i, et préférentiellement égal à 2, et R'3, et R'4, identiques ou différents, représentent un atome d'hydrogène ou une chaine alkyle en Ci-Cc, de préférence un atome d'hydrogène ou un groupe méthyle. La composition de l'invention comprend éventuellement un mélange de composés P1 différents. Le (ou les) composé P1 est (sont) de préférence présent(s) selon une teneur totale supérieure ou égale à 1% en poids, par rapport au poids total de la composition photoréticulable, avantageusement comprise de 1 à 50%, de préférence de 10 à 45%, de préférence de 20 à 40%, avantageusement de 25 à 35% en poids par rapport au poids total de la composition photoréticulable. A titre de composé photoréticulable P1 adapté, on peut citer par exemple l'Isophorone Uréthane Diméthacrylate (X-851-1066 - ESSTECH, Inc.). Composé photoréticulable P2 La composition de l'invention comprend au moins un deuxième composé photoréticulable, appelé P2, qui est un composé uréthane (méth)acrylate et comporte une chaîne polyéthylène glycol. Par « chaîne polyéthylène glycol », on entend un radical divalent de formule -[C2H40],,-, dans laquelle m est un entier compris de 2 à 100, de préférence de 5 à 50. Selon une variante, le composé photoréticulable P2 répond à la formule (III) : 0 CH., 0 CH3 dans laquelle -A'- représente un radical hydrocarboné divalent en C1-C100, éventuellement substitué par des groupements alkyles, ledit radical étant entrecoupé par au moins une fonction uréthane -0-C(0)-NH-, au moins une chaîne polyéthylène glycol telle que définie ci-dessus, et éventuellement par des hétéroatomes, tels que des atomes d'oxygène, d'azote, de soufre, ou des groupes divalents cycliques saturés, aromatiques ou hétéroaromatiques, tels que des groupes cycloalkylènes, arylènes ou hétéroarylènes. Dans le cadre de la présente invention, les hétéroatomes incluent les atomes d'oxygène, d'azote et de soufre. Selon la présente invention, les groupements « alkyles » représentent des radicaux hydrocarbonés saturés, en chaîne droite ou ramifiée, comprenant de 1 à 10 atomes de carbone, de préférence de 1 à 6 atomes de carbone. On peut notamment citer, lorsqu'ils sont linéaires, les radicaux méthyle, éthyle, propyle, butyle, pentyle, hexyle, octyle, nonyle et décyle. On peut notamment citer, lorsqu'ils sont ramifiés ou substitués par un ou plusieurs radicaux alkyles, les radicaux isopropyle, tert-butyle, 2-éthylhexyle, 2- méthylbutyle, 2-méthylpentyle, 1-méthylpentyle et 3-méthylheptyle. Le radical « cycloalkylène » est un radical divalent hydrocarboné mono-, bi- ou tri- cyclique saturé ou partiellement insaturé, non aromatique, comprenant de 3 à 20 atomes de carbone, et de préférence de 3 à 10 atomes de carbone, tel que notamment le cyclopropylène, cyclopentylène, cyclohexylène ou adamantylène, éventuellement substitués par des groupes alkyles, ainsi que les cycles correspondants contenant une ou plusieurs insaturations. Ainsi, dans le cadre de la présente invention, le terme « cycloalkylène » englobe également les radicaux « hétérocycloalkylènes » désignant les radicaux divalents mono- ou bicycliques, saturés ou partiellement insaturés, non aromatiques, de 3 à 8 atomes de carbone, comprenant un ou plusieurs hétéroatomes choisis parmi N, 0 ou S. Le terme « arylène » désigne un radical divalent aromatique hydrocarboné, mono ou bicyclique comprenant de 6 à 30, de préférence de 6 à 10, atomes de carbone. Parmi les radicaux arylène, on peut notamment citer le radical phénylène ou naphtylène, plus particulièrement substitué par au moins un atome d'halogène. Lorsque le radical arylène comprend au moins un hétéroatome, on parle de radical « hétéroarylène ». Ainsi, le terme « hétéroarylène » désigne un radical divalent aromatique comprenant un ou plusieurs hétéroatomes choisis parmi l'azote, l'oxygène ou le soufre, mono ou bicyclique, comprenant de 5 à 30, et de préférence de 5 à 10, atomes de carbone. Parmi les radicaux hétéroarylènes, on pourra citer le pyrazinylène, le thiénylène, l'oxazolylène, le furazanylène, le pyrrolylène, le 1,2,4-thiadiazolylène, le naphthyridinylène, le pyridazinylène, le quinoxalinylène, le phtalazinylène, l'imidazo[1,2- a]pyridinène, l'imidazo[2,1-b]thiazolylène, le cinnolinylène, le triazinylène, le benzofurazanylène, l'azaindolylène, le benzimidazolylène, le benzothiénylène, le thiénopyridylène, le thiénopyrimidinylène, le pyrrolopyridylène, l'imidazopyridylène, le benzoazaindolène, le 1,2,4-triazinylène, le benzothiazolylène, le furanylène, l'imidazolylène, l'indolylène, le triazolylène, le tétrazolylène, l'indolizinylène, l'isoxazolylène, l'isoquinolinylène, l'isothiazolylène, l'oxadiazolylène, le pyrazinylène, le pyridazinylène, le pyrazolylène, le pyridylène, le pyrimidinylène, le purinylène, le quinazolinylène, le quinolinylène, l'isoquinolylène, le 1,3,4-thiadiazolylène, le thiazolylène, le triazinylène, l'isothiazolylène, le carbazolylène, ainsi que les groupes correspondants issus de leur fusion ou de la fusion avec le noyau phényle.35 Selon une autre variante, le composé photoréticulable P2 répond à la formule (IV) : CH3 0 H -AH N"-NO o 1-1 0 H (IV) 0 N-A"-N 0 CH3 H R2 0 0 R1 dans laquelle : - i est un entier compris de 1 à 6, de préférence égal à 2, - j est un entier compris de 1 à 6, de préférence égal à i, et préférentiellement égal à 2, - k est un entier compris de 2 à 100, de préférence de 5 à 50, - I est un entier compris de 1 à 10, R1, R2, R3, et R4, identiques ou différents, représentent un atome d'hydrogène ou une chaine alkyle en Ci-Cc, de préférence un atome d'hydrogène ou un groupe méthyle, - -A"- représente un radical divalent hydrocarboné alkylène en Cl-020, linéaire ou ramifié, ou un radical divalent cycloalkylène en C5-C20. De préférence, -A"- représente un radical de formule : Un composé photoréticulable P2 approprié à la mise en oeuvre de l'invention est par exemple le PEG 400 Extended Urethane Dimethacrylate (X-726-0000 - ESSTECH, Inc.). La composition de l'invention comprend éventuellement un mélange de composés P2 différents. Le (ou les) composé P2 est (sont) de préférence présent(s) selon une teneur totale supérieure ou égale à 1% en poids, par rapport au poids total de la composition photoréticulable, avantageusement comprise de 1 à 80%, de préférence de 20 à 70%, de préférence de 40 à 65%, préférentiellement de 50 à 60% en poids par rapport au poids total de la composition photoréticulable. Polymère filmogène P3 La composition de l'invention comprend de préférence au moins un polymère filmogène P3, différent du composé photoréticulable P1 et différent du composé photoréticulable P2. Par « polymère filmogène », on désigne au sens de la présente invention, un polymère apte à former à lui seul (i.e. en l'absence d'un agent auxiliaire de filmification ou d'un stimulus extérieur par exemple du type UV), un film isolable, notamment continu et adhérent, sur un support, notamment sur les ongles. On peut utiliser un seul polymère filmogène ou un mélange de polymères filmogènes. Ce polymère filmogène peut être choisi dans le groupe constitué par les polymères synthétiques, de type radicalaire ou de type polycondensat, les polymères d'origine naturelle, et leurs mélanges. Un polymère filmogène convenant à l'invention peut être choisi parmi les dérivés de polysaccharides, tels que les dérivés de cellulose ou de gomme de guar. Un dérivé de polysaccharides préférentiel convenant à l'invention peut être la nitrocellulose ou un ester ou alkyléther de polysaccharide. Par « ester ou alkyléther de polysaccharide », on désigne un polysaccharide formé de motifs répétitifs comportant au moins deux cycles identiques ou différents et présentant un degré de substitution par unité de saccharide compris entre 1,9 et 3 de préférence compris entre 2,2 et 2,9, et plus particulièrement entre 2,4 et 2,8. On désigne par substitution la fonctionnalisation des groupements hydroxyles en fonctions esters et/ou alkyléthers, et/ou la fonctionnalisation des groupements carboxyliques en fonctions esters. Autrement dit, il peut s'agir d'un polysaccharide, partiellement ou totalement substitué par des groupements esters et/ou alkyléthers. De préférence, les groupements hydroxyles peuvent être substitués par des fonctions ester et/ou alkyléther en 02-04. On peut citer en particulier les esters de cellulose (tels que les acétobutyrates de cellulose ou les acétopropianates de cellulose), les alkyléthers de cellulose (comme les éthylcelluloses), et les éthylguars. Un polymère filmogène convenant à l'invention peut être choisi parmi les polymères synthétiques tels que les polyuréthanes, les polymères acryliques, les polymères vinyliques, les polyvinylbutyrals, les résines alkydes et les résines cétone/aldéhyde, les résines issues des produits de condensation d'aldéhydes, telles que les résines arylsulfonamide formaldéhyde comme la résine toluène sulfonamide formaldéhyde, les résines aryl-sulfonamide époxy ou encore les résines éthyl tosylamide. En particulier, il peut s'agir d'homopolymères et de copolymères (méth)acrylates. Un polymère filmogène convenant à l'invention peut aussi être choisi parmi les polymères d'origine naturelle, tels que les résines végétales telles que les dammars, l'élémi, les copals, le benjoin ; les gommes telles que la gomme laque, la gomme sandaraque et la gomme mastic. Comme polymère filmogène, on peut notamment utiliser les résines toluène sulfonamide formaldéhyde « Ketjentflex MS80 » de la société AKZO ou « Santolite MHP », « Santolite MS 80 » de la société FACONNIER ou « RESIMPOL 80 » de la société PAN AMERICANA, la résine alkyde « BECKOSOL ODE 230-70-E » de la société DAINIPPON, la résine acrylique « ACRYLOID B66 » de la société ROHM & HAAS, la résine polyuréthane « TRIXENE PR 4127 » de la société BAXENDEN, la résine acétophénone/formaldéhyde commercialisée sous la référence Synthetic Resin SK par Degussa. Selon un mode de réalisation particulier préféré, le polymère filmogène P3 est choisi dans le groupe constitué des polysaccharides et des dérivés de polysaccharide, de préférence parmi la nitrocellulose et les éthers et esters de polysaccharides, notamment en C2-C4, et plus préférentiellement parmi les acétobutyrates de cellulose, les acétopropionates de cellulose, les éthylcelluloses, les éthylguars, et leurs mélanges. Le (ou les) polymère filmogène P3 est (sont) de préférence présent(s) selon une teneur totale supérieure ou égale à 0,1%, de préférence compris de 1 à 10%, préférentiellement compris de 1 à 5% en poids par rapport au poids total de la composition photoréticulable. La composition de l'invention comprend éventuellement un mélange de polymères P3 différents. Selon un mode de réalisation particulièrement préféré, le polymère filmogène P3 est choisi dans le groupe constitué de la nitrocellulose, de l'acétopropionate de cellulose, de l'acétobutyrate de cellulose, et des homopolymères et copolymères (méth)acrylates. Avantageusement, le polymère filmogène P3 est un homopolymère ou un copolymère (méth)acrylate, de préférence un copolymère acrylate. Comme polymère filmogène, on peut par exemple utiliser le copolymère acrylate PECOREZ AC 50 (PHOENIX CHEMICAL).35 Photoamorceur La composition de l'invention comprend au moins un photoamorceur. Les photoamorceurs utilisables selon la présente invention sont connus dans la technique et sont décrits, par exemple dans "Les photoinitiateurs dans la réticulation des revêtements", G. Li Bassi, Double Liaison - Chimie des Peintures, n°361, novembre 1985, p.34-41 ; "Applications industrielles de la polymérisation photoinduite", Henri Strub, L'Actualité Chimique, février 2000, p.5-13; et "Photopolymères : considérations théoriques et réaction de prise", Marc, J.M. Abadie, Double Liaison - Chimie des Peintures, n°435-436, 1992, p.28-34. Ces photoamorceurs englobent : - les a-hydroxycétones, commercialisées par exemple sous les dénominations DAROCUR® 1173 et 4265, IRGACURE® 184, 2959, et 500 par la société BASF, et ADDITOLO CPK par la société CYTEC, - les a-aminocétones, commercialisées par exemple sous les dénominations IRGACURE® 907 et 369 par la société BASF, - les cétones aromatiques commercialisées par exemple sous la dénomination ESACURE® TZT par LAMBERTI. On peut également citer les thioxanthones commercialisées par exemple sous la dénomination ESACURE® ITX par LAMBERTI, et les quinones. Ces cétones aromatiques nécessitent le plus souvent la présence d'un composé donneur d'hydrogène tel que les amines tertiaires et notamment les alcanolamines. On peut notamment citer l'amine tertiaire ESACURE® EDB commercialisée par la société LAMBERTI. - les dérivés a-dicarbonyles dont le représentant le plus courant est le benzyldiméthylcétal commercialisé sous la dénomination IRGACURE® 651 par BASF. D'autres produits commerciaux sont commercialisés par la société LAMBERTI sous la dénomination ESACURE® KB1, et - les oxydes d'acylphosphine, tels que par exemple les oxydes de bisacylphosphine (BAPO) commercialisés par exemple sous les dénominations IRGACURE® 819, 1700, et 1800, DAROCUR® 4265, LUCIRINO TPO, et LUCIRINO TPO-L par la société BASF. De préférence, le photoamorceur de la composition de l'invention est choisi dans le groupe constitué des a-hydroxycétones, des a-aminocétones, des cétones aromatiques de préférence associées à un composé donneur d'hydrogène, des a-dicétones aromatiques, des oxydes d'acylphosphine, et de leurs mélanges. De préférence, le photoamorceur de la composition de l'invention est une a-hydroxycétone, comme par exemple le IRGACURE® 184 (BASF), un oxyde d'acylphosphine, comme par exemple le LUCI RI NO TPO-L (BASF), ou leurs mélanges. On peut également utiliser dans la composition photoréticulable de l'invention un mélange de photoamorceurs absorbant le rayonnement lumineux à différentes longueurs d'ondes. Il est ainsi possible d'adapter le spectre d'absorption de la composition photoréticulable au spectre d'émission des sources lumineuses utilisées. De préférence, la composition de l'invention comprend un mélange de deux photoamorceurs différents, comme par exemple un mélange d'une a-hydroxycétone et d'un oxyde d'acylphosphine. Un groupe particulier de photoamorceurs utilisables dans les compositions cosmétiques photoréticulables de la présente invention est celui des photoamorceurs copolymérisables. Il s'agit de molécules comportant à la fois un groupe photoamorceur capable d'une scission radicalaire photoinduite et au moins une double liaison éthylénique. Les photoamorceurs de ce groupe présentent l'avantage par rapport aux photoamorceurs classiques énumérés ci-dessus de pouvoir être intégrés, par l'intermédiaire de la double liaison, dans le système macromoléculaire. Cette possibilité diminue la teneur de photoamorceurs résiduels libres n'ayant pas subi de coupure radicalaire photoinduite et améliore par conséquent l'innocuité de la couche Cl. On peut citer à titre d'exemples de tels photoamorceurs copolymérisables les dérivés acrylés de benzophénone commercialisés par la société CYTEC sous les dénominations EBECRYLO P36, EBECRYLO P37. Dans un mode de réalisation préféré de l'invention, on utilise des photoamorceurs polymères ou des photoamorceurs fixés sur une molécule de masse molaire élevée. Le choix d'un tel photoamorceur de masse élevée présente le même avantage que la sélection de composants copolymérisables exclusivement polymères, à savoir une meilleure innocuité des compositions cosmétiques photoréticulables due à l'absence de petites molécules très réactives susceptibles de diffuser vers les substrats biologiques voisins. La masse moléculaire moyenne en poids du photoamorceur est de préférence au moins égale à 500 g/mol.35 On peut citer à titre d'exemple l'oligomère d'a-hydroxycétone correspondant à la formule suivante : CH3 CH3 avec n = 2 ou 3 CH2 C =0 CH3--CH3 OH _ n et qui est commercialisé sous la dénomination ESACURE® KIP 150 par la société LAMBERTI. Le polymère sur lequel est fixé le groupe photoamorceur peut éventuellement comporter une ou plusieurs doubles liaisons éthyléniques permettant éventuellement l'intégration, dans le réseau macromoléculaire, des molécules de photoamorceurs n'ayant pas subi de scission photoinduite. On peut citer à titre d'exemples de tels photoamorceurs de masse moléculaire élevée portant des doubles liaisons éthyléniques, ceux correspondant aux formules suivantes : 0 0 II II avec n = 1 à 20 R = H ou -0 C-CH3 ou C1-1= CH2 CH2 Ces structures sont décrites dans les articles suivants : S. Knaus, Pure Appl. Chem., A33(7), 869 (1996) ; S. Knaus, J. Polym. Sci, Part A = Polym. Chem., 33, 929 (1995) ; et R. Liska, Rad'Tech Europe 97, Lyon, F, 1997, Conference Proceedings. La teneur du ou des photoamorceurs utilisée dépend d'un grand nombre de facteurs comme par exemple de la réactivité des différents composants du mélange, de la présence de pigments ou de colorants, de la densité de réticulation recherchée, de l'intensité de la source lumineuse ou du temps d'exposition. Pour obtenir des propriétés mécaniques satisfaisantes, le (ou les) photoamorceur(s) est (ou sont) de préférence présent(s) selon une teneur totale supérieure ou égale à 0,1%, de préférence compris de 1 à 10%, préférentiellement compris de 2 à 7% en poids par rapport au poids total de la composition photoréticulable. De préférence, le (ou les) photoamorceur(s) est (ou sont) présent(s) selon une teneur totale supérieure ou égale à 0,1% en poids par rapport au poids total du (ou des) composés photoréticulables, de préférence de 1% à 15%, préférentiellement de 3 à 7% en poids par rapport au poids total du (ou des) composés photoréticulables P1 et P2. Solvants La composition de la présente invention comprend généralement en outre au moins un solvant choisi parmi les solvants organiques et minéraux physiologiquement acceptables. Les solvants convenables peuvent en particulier être choisis parmi : - les cétones liquides à température ambiante telles que la méthyléthylcétone, la méthylisobutylcétone, la diisobutylcétone, l'isophorone, la cyclohexanone et l'acétone, - les alcools liquides à température ambiante tels que l'éthanol, l'isopropanol, le diacétone-alcool, le 2-butoxyéthanol et le cyclohexanol, - les glycols liquides à température ambiante tels que l'éthylèneglycol, le propylèneglycol, le pentylèneglycol et le glycérol, - les éthers de propylèneglycol liquides à température ambiante tels que le monométhyléther de propylèneglycol, l'acétate de l'éther monométhylique de propylèneglycol et le mono-n-butyléther de dipropylèneglycol, - les esters à courte chaîne (comportant au total de 3 à 8 atomes de carbone) tels que l'acétate d'éthyle, l'acétate de méthyle, l'acétate de propyle, l'acétate de n-propyle, l'acétate d'iso-propyle, l'acétate de n-butyle, l'acétate d'iso-butyle, l'acétate de ter-butyle et l'acétate d'isopentyle, - les alcanes liquides à température ambiante tels que le décane, l'heptane, le dodécane et le cyclohexane, - les hydrocarbures aromatiques liquides à température ambiante tels que le toluène et le xylène, - les silicones liquides à température ambiante, et - des mélanges de ceux-ci. La composition de l'invention comprend de préférence des solvants dits volatils. Par « solvant volatil », on entend au sens de l'invention un solvant susceptible de s'évaporer au contact des matières kératiniques en moins d'une heure, à température ambiante et pression atmosphérique. Le ou les solvant(s) volatil(s) de l'invention sont des solvants liquides à température ambiante, ayant une pression de vapeur non nulle, à température ambiante et pression atmosphérique, allant en particulier de 0,13 Pa à 40 000 Pa (10-3 à 300 mm de Hg), en particulier allant de 1,3 Pa à 13 000 Pa (0,01 à 100 mm de Hg), et plus particulièrement allant de 1,3 Pa à 1300 Pa (0,01 à 10 mm de Hg). Au contraire, un « solvant peu volatil » s'évapore au contact des matières kératiniques en plus d'une heure, à température ambiante et pression atmosphérique. De préférence, la composition comprend un solvant choisi parmi l'acétone, l'acétate d'éthyle et l'acétate de propyle. De préférence, le solvant de la composition de l'invention, lorsqu'elle en comprend un, est l'acétate d'éthyle. La teneur totale en solvant dans la composition peut aller de 1 à 50% en poids par rapport au poids total de la composition. Selon un mode de réalisation, la teneur en solvant volatil dans la composition est comprise de 1 à 10%, préférentiellement de 1 à 8%, avantageusement de 4 à 8% en poids par rapport au poids total de ladite composition. Ad'uvants Selon un mode de réalisation, la composition de l'invention comprend en outre un agent de coloration choisi dans le groupe constitué des colorants solubles, des pigments, des nacres et des paillettes. La composition de l'invention selon ce mode est typiquement utilisée à titre de vernis à ongles coloré. Le (ou les) agent(s) de coloration est (ou sont) présent(s) dans une teneur totale supérieure ou égale à 0,1% en poids par rapport au poids total de la couche, allant de préférence de 0,1 à 5%, avantageusement de 0,2 à 1% en poids par rapport au poids total de la couche. Par « colorants solubles », il faut comprendre des composés, organiques, minéraux ou organométalliques, solubles dans la composition de l'invention et destinés à colorer ladite composition. Les colorants sont, par exemple, le rouge Soudan, le DC Red 17, le DC Green 6, le [3-carotène, l'huile de soja, le brun Soudan, le DC Yellow 11, le DC Violet 2, le DC Orange 5, et le jaune quinoléine. Par « pigments », il faut comprendre des particules de toute forme, blanches ou colorées, minérales ou organiques, insolubles dans la composition de l'invention et destinés à colorer ladite composition. Par « nacres », il faut comprendre des particules de toute forme irisées, notamment produites par certains mollusques dans leur coquille ou bien synthétisées. Les pigments peuvent être blancs ou colorés, minéraux et/ou organiques. On peut citer, parmi les pigments minéraux, le dioxyde de titane, éventuellement traité en surface, les oxydes de zirconium ou de cérium, ainsi que les oxydes de zinc, de fer (noir, jaune ou rouge) ou de chrome, le violet de manganèse, le bleu outremer, l'hydrate de chrome et le bleu ferrique, les poudres métalliques comme la poudre d'aluminium, la poudre de cuivre. Parmi les pigments organiques, on peut citer le noir de carbone, les pigments de type D & C, et les laques à base de carmin de cochenille, de baryum, strontium, calcium, aluminium. On peut également citer les pigments à effet tels les particules comportant un substrat organique ou minéral, naturel ou synthétique, par exemple le verre, les résines acrylique, polyester, polyuréthane, polyéthylène téréphtalate, les céramiques, les alumines et recouvert ou non de substances métalliques comme l'aluminium, l'or, le cuivre, le bronze, ou d'oxydes métalliques comme le dioxyde de titane, l'oxyde de fer, l'oxyde de chrome, de pigments minéraux ou organiques et leurs mélanges. Les pigments nacrés peuvent être choisis parmi les pigments nacrés blancs tels que le mica recouvert de titane, ou d'oxychlorure de bismuth, les pigments nacrés colorés tels que le mica titane recouvert avec des oxydes de fer, le mica titane recouvert avec notamment du bleu ferrique ou de l'oxyde de chrome, le mica titane recouvert avec un pigment organique du type précité ainsi que les pigments nacrés à base d'oxychlorure de bismuth. On peut aussi utiliser des pigments à propriétés goniochromatiques, notamment à cristaux liquides ou multicouche. On peut aussi utiliser des azurants optiques ou des fibres éventuellement enrobées d'azurants optiques. La composition de l'invention peut comprendre en outre une ou plusieurs charges, notamment en une teneur allant de 0,01% à 50% en poids, par rapport au poids total de la composition, de préférence allant de 0,01% à 30% en poids. Par « charges », il faut comprendre des particules de toute forme, incolores ou blanches, minérales ou de synthèse, insolubles dans le milieu de la composition quelle que soit la température à laquelle la composition est fabriquée. Ces charges servent notamment à modifier la rhéologie ou la texture de la composition. Les charges peuvent être minérales ou organiques de toute forme, plaquettaires, sphériques ou oblongues, quelle que soit la forme cristallographique (par exemple feuillet, cubique, hexagonale, orthorombique, etc). On peut citer le talc, le mica, la silice, le kaolin, les poudres de polyamide (Nylon()) (OrgasolC) de chez Atochem), de poly-p-alanine et de polyéthylène, les poudres de polymères de tétrafluoroéthylène (TéflonC)), la lauroyl-lysine, l'amidon, le nitrure de bore, les microsphères creuses polymériques telles que celles de chlorure de polyvinylidène/acrylonitrile comme l'ExpanceIC) (Nobel Industrie), de copolymères d'acide acrylique (PolytrapC) de la société Dow Corning) et les microbilles de résine de silicone (TospearlsC) de Toshiba, par exemple), les particules de polyorganosiloxanes élastomères, le carbonate de calcium précipité, le carbonate et l'hydro-carbonate de magnésium, l'hydroxyapatite, les microsphères de silice creuses (Silica BeadsC) de Maprecos), les microcapsules de verre ou de céramique, les savons métalliques dérivés d'acides organiques carboxyliques ayant de 8 à 22 atomes de carbone, de préférence de 12 à 18 atomes de carbone, par exemple le stéarate de zinc, de magnésium ou de lithium, le laurate de zinc, le myristate de magnésium. La composition de l'invention peut aussi comprendre en outre des adjuvants, ou additifs, choisis notamment parmi les agents plastifiants, les agents de coalescence, les agents conservateurs, les cires, les agents épaississants, les parfums, les filtres UV, les actifs cosmétiques pour le soin des ongles, les agents d'étalement, les agents antimousses et les agents dispersants. Bien entendu l'homme du métier veillera à choisir ces éventuels adjuvants et additifs de manière à ce que les propriétés avantageuses de la composition selon l'invention ne soient pas, ou pratiquement pas altérées par l'adjonction envisagée. Lorsque la composition comprend des pigments et/ou colorants, il convient en particulier d'adapter le spectre d'absorption des pigments et/ou colorants utilisés à celui des photoamorceurs, ou inversement le spectre d'absorption des photoamorceurs à celui des pigments et/ou colorants utilisés, afin d'éviter que ces deux types de composés absorbent la lumière aux mêmes longueurs d'onde. En effet, l'absorption de la lumière par les pigments et/ou colorants rendrait presque totalement inefficaces les photoamorceurs présents au-delà d'une certaine profondeur du revêtement. Selon un autre mode de réalisation, la composition de l'invention est exempte d'agent de coloration tel que défini ci-dessus. Selon ce mode, la composition de l'invention est transparente. La composition de l'invention selon ce mode est typiquement utilisée à titre de composition de finition, aussi appelée « top-coat » selon la terminologie anglo-saxonne. Tel qu'utilisé ici, le terme transparent signifie que la composition a un index HAZEBYK de moins de 5 tel que mesuré avec un brillancemètre de type KYKHAZEGLOSS. Une composition particulière selon l'invention comprend, voire est constituée : - de 1% à 40%, de préférence de 20% à 30%, d'un composé photoréticulable P1 uréthane diméthacrylate de formule (I) telle que définie ci-dessus, - de 1% à 70%, de préférence de 50% à 60%, d'un composé photoréticulable P2 uréthane diméthacrylate de formule (IV) telle que définie ci-dessus, - de 0% à 10%, de préférence de 1% à 5%, d'un polymère filmogène P3 copolymère acrylate, - de 1% à 10%, de préférence de 2% à 6%, d'un photoamorceur a-hydroxycétone, ou d'un photoamorceur oxyde d'acylphosphine, ou de leur mélange, et éventuellement, - de 1% à 20%, de préférence de 4% à 10%, d'acétate d'éthyle, d'acétate de propyle, d'acétate de butyle, ou de leurs mélanges, dans laquelle les pourcentages sont exprimés par rapport au poids total de ladite composition. Selon un mode de réalisation, typiquement lorsque la composition de l'invention comprend un agent de coloration, la composition de l'invention est destinée à être utilisée à titre de vernis à ongles photoréticulable. A ce titre, la présente invention concerne un procédé de maquillage et/ou de soin des ongles et/ou des faux-ongles, comprenant les étapes suivantes : a) application sur un ongle ou un faux-ongle d'une composition photoréticulable telle que définie ci-dessus, par laquelle on dépose un revêtement constitué d'au moins une couche de ladite composition photoréticulable, et b) exposition de l'ongle ou du faux-ongle revêtu obtenu à l'issue de l'étape a) à un rayonnement lumineux, UV ou visible, par laquelle on réalise la photoréticulation des composés photoréticulables P1 et P2 de ladite composition. De préférence, l'épaisseur du revêtement de composition photoréticulable déposé à l'étape a) est comprise de 50 pm à 500 pm. Selon un autre mode de réalisation, typiquement lorsque la composition de l'invention est exempte d'un agent de coloration, la composition de l'invention est destinée à être utilisée à titre de composition de finition photoréticulable. En particulier, la composition de l'invention est typiquement destinée à être appliquée sur un ongle, ou un faux-ongle, préalablement revêtu d'une ou plusieurs couches de vernis à ongles conventionnels, éventuellement coloré, ou bien d'un article souple adhésif. A ce titre, la présente invention concerne également un procédé de maquillage et/ou de soin des ongles et/ou des faux-ongles, comprenant les étapes suivantes : a) application sur un ongle ou un faux-ongle d'une composition de vernis à ongles ou d'un article souple adhésif, [3) application sur l'ongle ou le faux-ongle revêtu obtenu à l'issue de l'étape a) d'une composition photoréticulable selon l'invention, de préférence transparente, par laquelle on dépose un revêtement constitué d'au moins une couche de ladite composition photoréticulable, et y) exposition de l'ongle ou du faux-ongle revêtu obtenu à l'issue de l'étape [3) à un rayonnement lumineux, UV ou visible, par laquelle on réalise la photoréticulation des composés photoréticulables P1 et P2 de ladite composition. De préférence, l'épaisseur après séchage du revêtement de composition photoréticulable déposé à l'étape [3) est inférieure ou égale à 100 pm, de préférence comprise de 1 à 50 pm. Les rayonnements appropriés pour la réticulation (étape b) ou y)) de la composition photoréticulable de la présente invention ont une longueur d'onde comprise de 210 à 600 nm, de préférence de 250 à 420 nm, de préférence de 350 à 410 nm. On peut également envisager l'utilisation de lasers. Dans un mode de réalisation préféré de l'invention, on utilise une lampe LED, ou une lampe UV et en particulier une lampe à vapeur de mercure, éventuellement dopée par d'autres éléments, tels que le gallium, permettant de modifier le spectre d'émission de la source lumineuse. La durée d'exposition du revêtement déposé au rayonnement dépend de différents facteurs tels que la nature chimique et la teneur des composants réactifs ou encore de la densité de réticulation recherchée. Pour les vernis à ongles, on cherchera généralement à obtenir des résultats satisfaisants pour un temps d'exposition compris de 10 secondes à 100 minutes, de préférence de 30 secondes à 5 minutes. Un tel procédé peut mettre en oeuvre une lampe UV de puissance d'environ 36 W. Avant l'étape de réticulation (étape b) ou y)), une période de séchage du revêtement déposé (à l'issue de l'étape a) ou [3)), dont la durée peut varier de 10 secondes à 10 minutes, typiquement de 30 secondes à 5 minutes. Ledit séchage est généralement effectué à l'air et à la température ambiante. A l'issue de la dernière étape de réticulation, le revêtement déposé sur l'ongle ou le faux-ongle peut présenter une couche collante à sa surface nécessitant un nettoyage du revêtement réticulé à l'aide par exemple d'un solvant tel que l'isopropanol. Le revêtement obtenu à partir de la composition photoréticulable de l'invention présente une brillance plus élevée que les revêtements obtenus à partir des compositions photoréticulables sensiblement exemptes de monomères (méth)acrylates de l'état de la technique, et ce avec une tenue dans le temps significative, notamment à l'échelle d'une semaine. La brillance dudit revêtement peut être mesurée à l'aide du brillancemètre MicroTRI-Gloss (BYK Gardner) selon la méthode classique indiquée dans la notice fournie par le constructeur. Une protocole comparatif de mesure de brillance est décrit dans les exemples. Le revêtement réticulé issu de la réticulation présente une tenue dans le temps, en termes de résistance à l'écaillement, significative et notamment à l'échelle d'au moins une semaine. Il s'avère ainsi résistant à l'eau, aux frottements et aux chocs, et ne présente pas d'usure ni d'écaillage significatifs dans ce délai. Ce revêtement possède également une aptitude à se solubiliser ou à augmenter de volume et donc de poids lorsqu'il est mis en contact avec un solvant de démaquillage usuel. Cette aptitude à se solubiliser ou à gonfler, manifestée par le revêtement réticulé, est précisément avantageuse pour son élimination lorsque celui-ci est appliqué en surface d'un ongle ou d'un faux-ongle. En effet, le revêtement peut être aisément éliminé par simple démaquillage à l'aide d'un dissolvant classique. Ainsi, la composition de l'invention est avantageusement démaquillable par des dissolvants usuels dans le domaine des vernis à ongles, et notamment par l'acétone et l'acétate d'éthyle, et leurs mélanges. La présente invention concerne également un procédé de démaquillage des ongles et/ou des faux-ongles, comprenant l'application d'une composition de démaquillage, telle qu'un dissolvant usuel décrit ci-dessus, sur un ongle ou un faux-ongle revêtu d'au moins une couche obtenue par réticulation d'une couche de composition selon l'invention, par laquelle on retire ladite couche réticulée. EXEMPLES La présente invention va maintenant être illustrée à l'aide de l'exemple suivant. Exemple 1 Une composition photoréticulable transparente selon l'invention est appliquée sur les ongles. L'ongle enduit de la composition photoréticulable est ensuite réticulé pendant 4 minutes sous la lampe UV 36W de la marque « CND Shellac » (longueur d'onde : 365 - 370 nm). Après réticulation, la surface est nettoyée avec un coton imbibé d'isopropanol. Isophorone Uréthane Diméthacrylate 29,10% (X-851-1066 - ESSTECH, Inc.) PEG 400 Extended Uréthane Diméthacrylate 58,10% (X-726-0000 - ESSTECH, Inc.) Copolymère acrylique à 50% dans acétate de butyle (PECOREZ AC 50- PHOENIX CHEMICAL) 2% Acétate d'éthyle 5,80% Photoamorceur Hydroxy Cyclohexylphényl Cétone 5% (Irgacure 184 - BASF) Les ingrédients de la composition sont introduits dans un flacon opaque et placés sous agitation à l'abri de la lumière avec un mélangeur de laboratoire de la marque Rayneri jusqu'à l'obtention d'un mélange homogène. Une feuille d'aluminium aura préalablement été placée au dessus du récipient pour éviter l'évaporation des solvants. On obtient un vernis présentant une bonne brillance et une bonne tenue sur l'ongle. Exemple 2 : Mesure de la brillance Un revêtement d'une composition selon l'Exemple 1 ci-dessus et un revêtement d'une composition comparative (« Light Elegance P2 UV topcoat ») sont appliqués séparément à une épaisseur de 300 pm sur la partie noire d'une carte de contraste ayant une longueur de 8 cm et une largeur de 5 cm. Les deux revêtements appliqués sur carte de contraste sont rapidement mis sur une plaque de verre ayant 1 cm d'épaisseur, 12 cm de longueur et 10 cm de largeur. La plaque de verre est ensuite rapidement placée au centre de la lampe UV 36W de la marque « CND Shellac ». La durée de réticulation est de l'ordre de 4 min pour l'exemple de réalisation et de 2 min pour la composition comparative « Light Elegance P2 UV topcoat ». Les revêtements sont ensuite nettoyés avec un coton imbibé d'isopropanol. La brillance à 60° est ensuite mesurée pour chacun des deux revêtements, en utilisant le brillancemètre Micro-TRI-Gloss (BYK Gardner) selon la méthode classique indiquée dans la notice fournie par le constructeur. Les résultats sont présentés dans le tableau suivant, qui montre que la composition photoréticulable de l'Exemple 1 présente une meilleure brillance que la composition comparative Light Elegance P2 UV topcoat. Composition de l'Exemple 1 Composition comparative Brillance à 60° 85 76 (valeur moyenne sur 16 mesures) (valeur moyenne sur 10 mesures) REVENDICATIONS1. Composition cosmétique photoréticulable, comprenant dans un milieu physiologiquement acceptable : - au moins un composé photoréticulable P1 uréthane (méth)acrylate comprenant au moins un motif : H 0 0 N N* H 0 - au moins un composé photoréticulable P2 uréthane (méth)acrylate, comprenant au moins une chaîne polyéthylène glycol, - de préférence au moins un polymère filmogène P3, et - au moins un photoamorceur, dans laquelle la proportion en monomères (méth)acrylate est inférieure ou égale à 10% en poids par rapport au poids total de ladite composition. 2. Composition selon la revendication 1, dans laquelle P1 et P2 sont des composés uréthane diméthacrylate. 3. Composition selon l'une quelconque des revendications 1 et 2, dans laquelle P1 répond à la formule (I) : R1 C)AC)N 0R3 R40 N 0 H (I) dans laquelle : - j est un entier compris de 1 à 10, de préférence égal à 2, - R1 et R2, identiques ou différents, représentent un atome d'hydrogène ou un groupe méthyle, - R3 et R4, identiques ou différents, représentent un atome d'hydrogène ou une chaine alkyle en C1-C10, de préférence un atome d'hydrogène ou un groupe méthyle, et- -A- représente un radical divalent alkylène en C1-C10, linéaire ou ramifié, ou un groupe divalent polyuréthane, comprenant de 2 à 20 motifs uréthanes. 4. Composition selon l'une quelconque des revendications 1 à 3, dans laquelle P1 répond à la formule (II) : 0R' 3 N 0 H 0 (Il) 0/CH3 CH3 H dans laquelle : - i est un entier compris de 1 à 6, de préférence égal à 2, - j est un entier compris de 1 à 6, de préférence égal à i, et préférentiellement égal à 2, et - R'1, R'2, R'3, et R'4, identiques ou différents, représentent un atome d'hydrogène ou une chaine alkyle en C1-C10, de préférence un atome d'hydrogène ou un groupe méthyle. 5. Composition selon l'une quelconque des revendications 1 à 4, dans laquelle P2 répond à la formule (III) : 0 CH (Ill) 0 CH3 dans laquelle -A'- représente un radical hydrocarboné divalent en C1-C100, éventuellement substitué par des groupements alkyles, ledit radical étant entrecoupé par au moins une fonction uréthane -0-C(0)-NH-, au moins une chaîne polyéthylène glycol, et éventuellement par des hétéroatomes, tels que des atomes d'oxygène, d'azote, de soufre, ou des groupes divalents cycliques saturés, aromatiques ou hétéroaromatiques, tels que des groupes cycloalkylènes, arylènes ou hétéroarylènes.25 6. Composition selon l'une quelconque des revendications 1 à 5, dans laquelle P2 répond à la formule (IV) : CH3 0 H H o N-A"-NO H CH3 (IV) 0 N-A"-N 0 H R2 0 0 R1 dans laquelle : - i est un entier compris de 1 à 6, de préférence égal à 2, - j est un entier compris de 1 à 6, de préférence égal à i, et préférentiellement égal à 2, - k est un entier compris de 2 à 100, de préférence de 5 à 50, - I est un entier compris de 1 à 10, - R1, R2, R3, et R4, identiques ou différents, représentent un atome d'hydrogène ou une chaine alkyle en C1-C10, de préférence un atome d'hydrogène ou un groupe méthyle, - -A"- représente un radical divalent hydrocarboné alkylène en C1-C20, linéaire ou ramifié, ou un radical divalent cycloalkylène en C5-C20. 7. Composition selon la revendication 1, dans laquelle la chaîne polyéthylène glycol de P2 répond à la formule -[C2H40],- dans laquelle m est un entier compris de 2 à 100. 8. Composition selon l'une quelconque des revendications 1 à 7, comprenant un polymère filmogène P3 choisi dans le groupe constitué de la nitrocellulose, de l'acétopropionate de cellulose, de l'acétobutyrate de cellulose, et des homopolymères et copolymères (méth)acrylates. 9. Composition selon l'une quelconque des revendications 1 à 8, dans laquelle le photoamorceur est choisi dans le groupe constitué des a-hydroxycétones, des a-aminocétones, des cétones aromatiques de préférence associées à un composé donneur d'hydrogène, des a-dicétones aromatiques, et des oxydes d'acylphosphine.30 10. Composition selon l'une quelconque des revendications 1 à 9, comprenant : - de 1% à 40% d'un composé photoréticulable P1 uréthane diméthacrylate de formule (II) telle que définie à la revendication 4, - de 1% à 70% d'un composé photoréticulable P2 uréthane diméthacrylate de formule (IV) telle que définie à la revendication 6, - de 0% à 10% d'un polymère filmogène P3 copolymère acrylate, - de 1% à 10% d'un photoamorceur a-hydroxycétone, d'un photoamorceur oxyde d'acylphosphine, ou de leurs mélanges, dans laquelle les pourcentages sont exprimés par rapport au poids total de ladite composition. 11. Procédé de maquillage et/ou de soin des ongles et/ou des faux-ongles, comprenant les étapes suivantes : a) application sur un ongle ou un faux-ongle d'une composition photoréticulable telle que définie à l'une quelconque des revendications 1 à 10, par laquelle on dépose un revêtement constitué d'au moins une couche de ladite composition photoréticulable, et b) exposition de l'ongle ou du faux-ongle revêtu obtenu à l'issue de l'étape a) à un rayonnement lumineux, UV ou visible, par laquelle on réalise la photoréticulation des composés photoréticulables P1 et P2 de ladite composition. 12. Procédé selon la revendication 11, dans lequel l'ongle ou le faux-ongle est préalablement revêtu d'une composition de vernis à ongles ou d'un article souple adhésif.